リルポリマー2(AP-2)を調製した。41用いたことを除き,アクリルポリマー1の手順に従ってアクリルポリマー3(AP-3)を調製した。AP-2及びAP-3の組成物を,AP-1の手順に従って,包装内に入れ,紫外線エネルギーに曝露した。表2に示す組成物による感圧性接着剤を,60mmの共回転2軸押出成形機(バーストルフ(Berstorff)から入手可能)(第1接着剤押出成形機)を用いて配合した。表4(判決注:「表3」の誤記と認める。)に示す組成を有する発泡体裏材(FC1~FC2)を,以下の手順に従って配合した。裏材層,及び第2スキン接着層を共押出成形することにより調製した。子ビーム硬化を用いてウェブ上で架橋した。低表面エネルギーの自動車塗料への接着を試験した。料系で塗装された鋼製パネルであった。